(57)【特許請求の範囲】
【請求項１】
質量％で、Ｃ：０．０１〜０．１２％、Ｓｉ：０．５０％以下、Ｍｎ：０．４〜２％、Ｐ：０．０５％以下、Ｓ：０．００８％以下、Ａｌ：０．００２〜０．０５％、Ｎ：０．０１％以下、Ｎｂ：０．００３〜０．１％を含有するとともに、次の（１）式で示される炭素当量Ｃeqが０．３２〜０．４０を満たし、残部はＦｅおよび不純物からなる化学組成を有し、板厚中心部のＣ断面における有効結晶粒の粒径が２５μｍ以下であり、かつＣ断面における板厚１／４位置を中心として、Ｚ方向で特定長さを有する任意の直線と交差する有効結晶粒の粒界数ＮｚとＣ方向で前記と同じ特定長さを有する任意の直線と交差する有効結晶粒の粒界数Ｎｃとの比Ｎｚ／Ｎｃが１．０５以上であることを特徴とするＺ方向のアレスト特性に優れた高強度厚肉鋼板。
Ｃeq＝Ｃ＋（Ｍｎ／６）＋（Ｃｕ／１５）＋（Ｎｉ／１５）＋（Ｃｒ／５）＋（Ｍｏ／５）＋（Ｖ／５）・・・（１）
ただし、（１）式中の、Ｃ、Ｍｎ、Ｃｕ、Ｎｉ、Ｃｒ、ＭｏおよびＶは、それぞれの元素の含有量（質量％）を意味する。
また、Ｃ断面、有効結晶粒、有効結晶粒の粒径、板厚１／４位置、Ｚ方向およびＣ方向の意味は、それぞれ次に示すとおりである。
Ｃ断面：厚肉鋼板の圧延方向に垂直な断面、
有効結晶粒：ＥＢＳＰ法を用いて１５゜以上の方位差を有する境界を結晶粒界とみなした場合の結晶粒、
有効結晶粒の粒径：有効結晶粒の面積と等価な面積を有する円の直径、
板厚１／４位置：厚肉鋼板の板厚中心部から板厚方向への距離が板厚の１／４である位置、
Ｚ方向：厚肉鋼板の表面と裏面を結ぶ方向、
Ｃ方向：厚肉鋼板の圧延方向およびＺ方向に対して直角の方向
【請求項２】
質量％で、さらに、Ｎｉ：１％以下を含有したことを特徴とする、請求項１に記載のＺ方向のアレスト特性に優れた高強度厚肉鋼板。
【請求項３】
質量％で、さらに、Ｃｕ：２％以下およびＣｒ：１％以下の元素のうち１種または２種を含有したことを特徴とする、請求項１または２に記載のＺ方向のアレスト特性に優れた高強度厚肉鋼板。
【請求項４】
質量％で、さらに、Ｍｏ：０．５％以下、Ｖ：０．１％以下およびＢ：０．００５％以下の元素のうち１種または２種以上を含有したことを特徴とする、請求項１から３までのいずれかに記載のＺ方向のアレスト特性に優れた高強度厚肉鋼板。
【請求項５】
質量％で、さらに、Ｔｉ：０．１％以下を含有したことを特徴とする、請求項１から４までのいずれかに記載のＺ方向のアレスト特性に優れた高強度厚肉鋼板。
【請求項６】
質量％で、さらに、Ｃａ：０．００４％以下、Ｍｇ：０．００２％以下およびＲＥＭ：０．００２％以下の元素のうち１種または２種以上を含有したことを特徴とする、請求項１から５までのいずれかに記載のＺ方向のアレスト特性に優れた高強度厚肉鋼板。
【請求項７】
請求項１から６までのいずれかに記載の化学組成を有する鋼塊を、下記の工程１〜３によって、加熱し、圧延し、冷却することを特徴とするＺ方向のアレスト特性に優れた高強度厚肉鋼板の製造方法。
［工程１］鋼塊の加熱温度Ｔｒ（℃）と加熱時間ｔ（ｈ）が次の（２）式を満足するように鋼塊を加熱する工程。
ｔ×exp（Ｔｒ3／２７０００００００）≦５８０・・・（２）
ここで、ｔは鋼塊の加熱時間（ｈ）を、そして、Ｔｒは加熱温度（℃）を、それぞれ表す。
［工程２］圧延開始前の鋼塊の幅Ｗ0（ｍｍ）、圧延後の最終形状の厚肉鋼板の板幅Ｗ1（ｍｍ）、圧延途中の任意の厚みＡ（ｍｍ）における圧延温度Ｂ（℃）と、最終圧延により最終形状の厚肉鋼板の板厚Ｇ（ｍｍ）に仕上げる際の仕上圧延温度Ｃ（℃）が、次の（３）〜（５）式を全て満足するように圧延する工程。
Ｗ1／Ｗ0≧１．４０・・・（３）
Ａ−１．５Ｇ≧０・・・（４）
Ｂ−Ｃ−２０−（１４００／Ｇ）≦０・・・（５）
ここで、Ｗ0は圧延開始前の鋼塊の幅（ｍｍ）を、Ｗ1は圧延後の最終形状の厚肉鋼板の板幅（ｍｍ）を、Ａは圧延途中の任意の厚み（ｍｍ）を、ＢはＡにおける圧延温度（℃）を、Ｃは仕上圧延温度（℃）を、そして、Ｇは最終形状の厚肉鋼板の板厚（ｍｍ）を、それぞれ表す。
［工程３］水冷停止温度Ｅ（℃）および板厚中心部における水冷中の平均冷却速度Ｆ（℃／ｓ）が、次の（６）式および（７）式を満足するように水冷を行う工程。
Ｅ−５００≦０・・・（６）
Ｆ−２≧０・・・（７）
ここで、Ｅは水冷停止温度（℃）を、そして、Ｆは板厚中心部における水冷中の平均冷却速度Ｆ（℃／ｓ）を、それぞれ表す。
【請求項８】
請求項１から６までのいずれかに記載の化学組成を有する鋼塊を、下記の工程１〜４によって、加熱し、圧延し、冷却し、焼戻すことを特徴とするＺ方向のアレスト特性に優れた高強度厚肉鋼板の製造方法。
［工程１］鋼塊の加熱温度Ｔｒ（℃）と加熱時間ｔ（ｈ）が次の（２）式を満足するように鋼塊を加熱する工程。
ｔ×exp（Ｔｒ3／２７０００００００）≦５８０・・・（２）
ここで、ｔは鋼塊の加熱時間（ｈ）を、そして、Ｔｒは加熱温度（℃）を、それぞれ表す。
［工程２］圧延開始前の鋼塊の幅Ｗ0（ｍｍ）、圧延後の最終形状の厚肉鋼板の板幅Ｗ1（ｍｍ）、圧延途中の任意の厚みＡ（ｍｍ）における圧延温度Ｂ（℃）と、最終圧延により最終形状の厚肉鋼板の板厚Ｇ（ｍｍ）に仕上げる際の仕上圧延温度Ｃ（℃）が、次の（３）〜（５）式を全て満足するように圧延する工程。
Ｗ1／Ｗ0≧１．４０・・・（３）
Ａ−１．５Ｇ≧０・・・（４）
Ｂ−Ｃ−２０−（１４００／Ｇ）≦０・・・（５）
ここで、Ｗ0は圧延開始前の鋼塊の幅（ｍｍ）を、Ｗ1は圧延後の最終形状の厚肉鋼板の板幅（ｍｍ）を、Ａは圧延途中の任意の厚み（ｍｍ）を、ＢはＡにおける圧延温度（℃）を、Ｃは仕上圧延温度（℃）を、そして、Ｇは最終形状の厚肉鋼板の板厚（ｍｍ）を、それぞれ表す。
［工程３］水冷停止温度Ｅ（℃）および板厚中心部における水冷中の平均冷却速度Ｆ（℃／ｓ）が、次の（６）式および（７）式を満足するように水冷を行う工程。
Ｅ−５００≦０・・・（６）
Ｆ−２≧０・・・（７）
ここで、Ｅは水冷停止温度（℃）を、そして、Ｆは板厚中心部における水冷中の平均冷却速度Ｆ（℃／ｓ）を、それぞれ表す。
［工程４］Ａｃ1点以下の温度で焼戻す工程。
【発明の詳細な説明】
【技術分野】
【０００１】
本発明は、Ｚ方向のアレスト特性に優れた高強度厚肉鋼板およびその製造方法に関し、詳しくは、万が一、脆性き裂が発生した場合であっても、構造物全体の崩壊を阻止することができるＺ方向のアレスト特性に優れた高強度厚肉鋼板およびその製造方法に関する。
【０００２】
上記の高強度厚肉鋼板とは板厚５０ｍｍを超えるものが対象であり、そして、強度クラスとしては引張強さが４９０ＭＰａ以上のものが対象となる。
【０００３】
なお、「Ｚ方向」とは、厚肉鋼板の表面と裏面を結ぶ方向で、いわゆる「板厚方向」を指す。また、「アレスト特性」とは、き裂の伝播を停止させることができる特性のことである。
【背景技術】
【０００４】
近年、各種の鋼構造物の規模が大型化するに伴い、その素材として使用される各種の鋼板に要求される板厚や強度はますます大きくなってきている。特に、近年では国際商取引が活発になっていることから、商業用船舶はより大型化してきており、そのため板厚５０ｍｍを超える船体構造用の高強度厚肉鋼板が求められるようになってきた。
【０００５】
上記のような高強度厚肉鋼板においては、使用時の力学的な拘束力も大きくなることから、板厚中心部の特性のさらなる向上が要求される傾向にある。しかしながら、板厚中心部の特性の向上は未だ不十分である。
【０００６】
あらゆる構造物において、脆性破壊による崩壊は瞬時に構造物全体が崩壊し甚大な被害が想定されることから、絶対に避けるべき破壊形態である。
【０００７】
したがって、建造物は脆性破壊の発生を避けるべく設計がなされるものの、設計を上回る外力の作用や施工に起因する欠陥など、設計者の想定外の異常事態に起因して脆性破壊が発生してしまう場合も考慮する必要がある。
【０００８】
脆性破壊が発生すると、極めて高速のき裂伝播により脆性破壊が構造物全体に広がり、このため、構造物全体が破壊してしまう。しかしながら、き裂伝播に対する抵抗性が著しく高い鋼材は、進展してきたき裂を停止させることができる特性（アレスト特性）を有する。
【０００９】
そして、このアレスト特性を有した部材を適所に配した構造物は、き裂の発生およびその伝播の各段階で二重の安全性（ダブルインテグリティ）を有することになり、構造物の設計思想として極めて重要なものである。
【００１０】
さらに、最近では、脆性き裂が発生した鋼板内でのき裂伝播を停止させることに代えて、き裂伝播経路にある別の部材との接合部においてき裂伝播を停止させることが検討されている。
【００１１】
例えば、大型コンテナ船における脆性き裂の発生部位はハッチサイドコーミングであるが、き裂を上記ハッチサイドコーミング内において停止させるのは極めて困難であり、このため、き裂の進展経路上にあるアッパーデッキ材においてき裂を停止させる試みが多くなされている。
【００１２】
なお、上記のアッパーデッキはハッチサイドコーミングに対して直交して接合されている。このため、ハッチサイドコーミングで発生したき裂がアッパーデッキ材に侵入・伝播するのは、鋼板の表面と裏面を結ぶ方向（Ｚ方向）であって、一般に認められるような鋼板の圧延方向（以下、「Ｌ方向」ともいう。）や鋼板の圧延方向およびＺ方向の両方向に対して直角な方向（以下、「Ｃ方向」という。）ではない。したがって、アッパーデッキ材で脆性き裂を停止させるためには、上記Ｚ方向の脆性き裂伝播停止特性を向上させることが肝要である。
【００１３】
しかしながら、上述したように、商業用船舶等の構造物の大型化に伴い使用鋼材の板厚はますます厚肉化している。このため、材料的特性および力学的特性の両面において、厚肉鋼材の特性向上に対する要求はより苛酷なものとなってきている。
【００１４】
鋼材にアレスト特性を付与する方法として最も単純なものは、靱性を著しく向上させる元素であるＮｉを含有させることである。
【００１５】
Ｎｉを含有させることによるアレスト特性の改善効果は大きく、例えば、−１６５℃という極低温環境でのダブルインテグリティを保証する鋼材としては、９％のＮｉを含有させたいわゆる「９％Ｎｉ鋼」が一般的であり、ＪＩＳ  Ｇ  ３１２７（２０００）にも規定されている。
【００１６】
また、特許文献１には、特定の化学組成を有する鋼を低温加熱し、その加熱時のオーステナイト粒の粗大化を防ぎ、次いでＡｒ3変態点以上のできるだけ低い温度で適量の圧延（いわゆる「低温圧延」）を行った後、Ａｒ3変態点とＡｒ1変態点の間の２相域で適度の圧延を行って、結晶粒の微細化および破面上でのセパレ−ション発生を促し、アレスト特性を向上させる「脆性破壊発生抵抗特性と脆性亀裂停止特性の優れた低温用鋼」が開示されている。
【００１７】
特許文献２には、特定の化学成分からなる鋳片をＡｃ3点以上の温度から冷却速度２℃／ｓ以上で水冷を開始し、該鋳片の表裏面から厚みの１／３迄の表層部をＡｒ3点以下に冷却して該水冷を中止し、該鋳片の復熱が終了する迄の間に仕上圧延を開始し、該仕上圧延終了後、該鋳片の表裏面から厚みの１／３迄をＡｃ3点未満に復熱すると共に該鋳片の表裏面から厚みの１／３以上をＡｃ3点以上に復熱するという、未再結晶域での昇温下圧延による再結晶と逆変態の組合せにより、特に鋼板の表層近傍において微細な組織を確保し、シアリップを効果的に作用させる「脆性亀裂伝播停止特性の優れた鋼板の製造方法」が開示されている。
【００１８】
特許文献３には、特定の化学成分からなる鋼片をＡｃ3変態点以上、１１００℃以下の温度に加熱し、９５０℃以下での累積圧下率が１０〜５０％の圧延を行った後、その段階での板厚の２〜３３％に対応する上下各表層部の領域をＡｒ3変態点以上の温度から２℃／ｓ以上の冷却速度で冷却を開始し、Ａｒ3変態点以下で冷却を停止して復熱させることを１回以上経由させる経過で、最後の冷却後の復熱が終了するまでの間に仕上げ圧延を完了させ、該圧延完了後の鋼板の前記上下表層域をＡｃ3変態点未満に、またはＡｃ3変態点以上に、あるいはＡｃ3変態点とその上下温度域に復熱し、圧延終了後は必要に応じて、加速冷却あるいは加速冷却と焼戻しを施すことによって、表層部の組織を超細粒化して脆性き裂伝播時のシアリップ形成を促す「脆性亀裂伝播停止特性と低温靱性の優れた厚鋼板の製造方法」が開示されている。
【００１９】
さらに、特許文献４には、表面切欠きが存在する場合の破壊特性について評価する技術として、公称応力−公称歪み曲線における降伏後の降伏棚が１％以上で、且つ公称応力が最大となる公称歪み（εｕ）から求めた加工硬化指数（ｎ＝ｌｎ（１＋εｕ））が０．１５以上である「高歪負荷状態での耐延性破壊特性に優れた鋼材」が開示されている。
【００２０】
【特許文献１】特開昭５５−１４８７４６号公報
【特許文献２】特開平３−２３２２号公報
【特許文献３】特開平７−１２６７９８号公報
【特許文献４】特開２００２−３０３７９号公報
【発明の開示】
【発明が解決しようとする課題】
【００２１】
上述したとおり、Ｎｉによるアレスト特性の改善効果は大きく、アレスト特性を向上することができるが、Ｎｉは非常に高価な元素であり、Ｎｉを９％も含有させるとなると、鋼材コストの高騰を引き起こす。したがって、Ｎｉを含有させることによるアレスト特性の向上は、コスト面での問題が多い。
【００２２】
また、特許文献１で開示された、２相域での圧延により細粒化を行い、セパレ−ション発生を促す技術によれば、Ｎｉなどの高価な元素を含有させることなく、アレスト特性を向上させることが可能である。しかしながら、一般的に２相域での圧延は、生産性を著しく損ねてしまう。このため、特許文献１で提案された技術は、大量生産製品に対して必ずしも現実的とはいえないものである。
【００２３】
特許文献２で開示された、未再結晶域での昇温下圧延による再結晶と逆変態の組合せにより、特に鋼板の表層近傍において微細な組織を確保し、脆性き裂伝播時のシアリップ形成を促す技術によれば、Ｎｉなどの高価な元素を添加することなく、アレスト特性を向上させることが可能である。しかしながら、この技術は、鋳片の水冷中に該鋳片の表裏面から厚みの１／３迄の表層部をＡｒ3点以下に冷却して該水冷を中止し、該鋳片の復熱が終了する迄の間に仕上圧延を開始し、該仕上圧延終了後、該鋳片の表裏面から厚みの１／３迄をＡｃ3点未満に復熱すると共に該鋳片の表裏面から厚みの１／３以上をＡｃ3点以上に復熱するという、極めて煩雑な工程を必要とするものである。このため、特許文献２で提案された技術も、大量生産製品に対して必ずしも現実的とはいえないものである。
【００２４】
特許文献３で開示された、鋼板の表層組織を超細粒化することにより、脆性き裂伝播時のシアリップ形成を促す技術によっても、Ｎｉなどの高価な元素を添加することなく、アレスト特性を向上させることが可能である。しかしながら、この技術の場合も、圧延途中に冷却を行い復熱させることによって、鋼板の表層組織の超細粒化を達成するものであるため、コストのかかる煩雑な工程が必要となる。このため、大量生産製品に対して必ずしも現実的とはいえないものである。しかも、厚肉材の場合には、復熱を伴う途中冷却を実現するためには補助加熱工程が必須の要件になってしまう。このため、特許文献３で提案された技術は、特に厚肉材に適用する場合には、設備コストやエネルギーコストの上昇を避けられないということからも実現性に乏しいものである。
【００２５】
加えて、上述の特許文献１〜３に開示された技術はいずれも、鋼板のＺ方向のき裂伝播停止特性を向上させるためのものではない。
【００２６】
特許文献４で開示された技術は、表面切欠き付き試験体を用いた引張試験で「耐延性破壊特性」を評価したものであり、表面切欠きが存在する場合について、鋼板の表面方向にき裂が伝播する場合の破壊特性について評価する技術である。しかしながら、その対象は「延性破壊」であって「脆性破壊」ではない。このため、特許文献４で提案された技術は、必ずしも表面方向のアレスト特性に優れた高強度厚肉鋼板に対して適用できるものではない。
【００２７】
このように、従来は、Ｚ方向のアレスト特性に優れた高強度厚肉鋼板を低コストで提供することは困難であった。
【００２８】
そこで、本発明は、Ｚ方向のアレスト特性に優れた高強度厚肉鋼板、特に、−１０℃において８０００Ｎ／ｍｍ1.5以上のアレスト特性を有し、引張強度（ＴＳ）が４９０ＭＰａ以上である、Ｚ方向のアレスト特性に優れた高強度厚肉鋼板を低コストで提供することを目的とする。上記高強度厚肉鋼板の製造方法を提供することもまた、本発明の目的とするところである。
【課題を解決するための手段】
【００２９】
本発明者らは、上記の課題を解決するために、種々の検討と実験を行った。その結果、次の（ａ）〜（ｌ）に示す知見を得た。
【００３０】
（ａ）Ｚ方向のアレスト特性に優れた高強度厚肉鋼板を低コストで提供するためには、高価な合金成分を多量に含有させる方法は採用できない。
【００３１】
（ｂ）Ｚ方向のアレスト特性を向上させるためには、鋼板の組織を全体的に微細なものとすることが効果的であるが、この方法は生産性、設備コストやエネルギーコストなどの点から必ずしも現実的ではない。
【００３２】
（ｃ）鋼板の組織を全方位的に微細なものとしなくても、き裂が進展する方向の組織を微細にしておけば、アレスト特性を向上させることができる。具体的には、ＥＢＳＰ法（電子後方散乱パターン（Ｅｌｅｃｔｒｏｎ  Ｂａｃｋ  Ｓｃａｔｔｅｒｉｎｇ  Ｐａｔｔｅｒｎ）法）を用いて１５゜以上の方位差を有する境界を結晶粒界（以下、この結晶粒界を「有効結晶粒界」といい、それに囲まれた結晶粒を「「有効結晶粒」という。）とみなした場合、き裂が進展する方向に上記有効結晶粒界が密に分布しておれば、アレスト特性を高めることができる。そして、Ｚ方向のアレスト特性を向上させるためには、厚肉鋼板の圧延方向に垂直な断面（以下、「Ｃ断面」という。）における板厚中心部から板厚方向への距離が板厚の１／４である位置（以下、「板厚１／４位置」という。）を中心として、Ｚ方向で特定長さを有する任意の直線と交差する有効結晶粒の粒界数ＮｚとＣ方向で前記と同じ特定長さを有する任意の直線と交差する有効結晶粒の粒界数Ｎｃとの比Ｎｚ／Ｎｃが１．０５以上であることが必要である。
【００３３】
（ｄ）脆性き裂の進展経路を微細に屈曲させて破面の凹凸を増加させることは、脆性き裂の伝播抵抗を増大させることにつながるので、アレスト特性の向上に極めて効果的である。
【００３４】
（ｅ）Ｚ方向に進展する脆性き裂の進展経路を微細に屈曲させるためには、鋼中介在物の扁平化が効果的であり、特に、ＭｎＳなどの圧延により薄く引き延ばされる介在物をＬ方向とＣ方向に等しく扁平化していることが望ましい。これは、前記の方向のうちどちらか一方向のみに引き延ばされた形であれば、破面の屈曲は大きくはならないからである。そして、ＭｎＳなどの圧延により薄く引き延ばされる介在物をＬ方向とＣ方向に等しく扁平化させるための具体的な製造条件としては、圧延開始前の鋼塊の幅Ｗ0（ｍｍ）と圧延後の最終形状の厚肉鋼板の板幅Ｗ1（ｍｍ）の比であるＷ1／Ｗ0が１．４０以上であることが望ましい。
【００３５】
（ｆ）厚肉鋼板にアレスト特性を付与させることができるその他の方法としては、未再結晶域の圧下による細粒化効果を利用する熱加工制御法（ＴＭＣＰ（Ｔｈｅｒｍｏ−Ｍｅｃｈａｎｉｃａｌ  Ｃｏｎｔｒｏｌ  Ｐｒｏｃｅｓｓ）法）を適用することが考えられる。しかしながら、通常のＴＭＣＰ法を適用した厚肉鋼板では、未再結晶域の圧下による細粒化効果が板厚中心部まで浸透しないため、板厚中心部の組織サイズは粗大化する傾向にあり、板厚中心部におけるシャルピー衝撃特性が、厚肉鋼板の板厚１／４位置または表層部分におけるシャルピー衝撃特性よりも悪化する傾向が顕著となる。さらに、板厚中心部は加工の浸透度が低いこともあり、上部ベイナイト組織が主体となる。一般に、上部ベイナイト組織は「ＭＡ」と称されるラス間の硬質組織の影響によって、細粒フェライト組織に比べて靱性が低下する。このように、これまで汎用的に実施されているＴＭＣＰ法の範囲内では、ＴＭＣＰ条件を種々調整した場合であっても、板厚中心部組織の靱性不足により、−１０℃におけるアレスト特性は４０００Ｎ／ｍｍ1.5程度に留まってしまう。このため、目標とする８０００Ｎ／ｍｍ1.5以上という値には到底及ぶものではない。したがって、汎用的なＴＭＣＰ条件に留まらず、より広範囲のＴＭＣＰ条件で実験を行う必要がある。
【００３６】
（ｇ）そこで、本発明者らは汎用的なＴＭＣＰ条件を逸脱して、より広範囲のＴＭＣＰ条件で種々の実験を行った結果、高強度厚肉鋼板の目標強度である４９０ＭＰａ以上の引張強度（ＴＳ）を実現するためには、適切な焼入れ性を有した化学成分にコントロールすることが必要であること、そして、その焼入れ性の指標としては次の（１）式で示される炭素当量Ｃeqを用いることができることを見出すとともに、その炭素当量Ｃeqを０．３２〜０．４０とする必要があることを見出した。
Ｃeq＝Ｃ＋（Ｍｎ／６）＋（Ｃｕ／１５）＋（Ｎｉ／１５）＋（Ｃｒ／５）＋（Ｍｏ／５）＋（Ｖ／５）・・・（１）。
ただし、（１）式中の、Ｃ、Ｍｎ、Ｃｕ、Ｎｉ、Ｃｒ、ＭｏおよびＶは、それぞれの元素の含有量（質量％）を意味する。
【００３７】
（ｈ）そして、厚肉鋼板の素材である鋼塊の加熱条件のコントロールは極めて有効であり、特に、低温化または短時間化を図ることにより、圧延後の変態時にフェライト変態を起こさせ、もって初期オーステナイト粒径を微細にすることができることを見出した。
【００３８】
具体的には、厚肉鋼板の素材である鋼塊の加熱工程においては、鋼塊の加熱温度Ｔｒ（℃）と加熱時間ｔ（ｈ）が次の（２）式を満足するように鋼塊を加熱することによって、低温化と短時間化を図ることが好ましい。
ｔ×exp（Ｔｒ3／２７０００００００）≦５８０・・・（２）。
ここで、ｔは鋼塊の加熱時間（ｈ）を、そして、Ｔｒは加熱温度（℃）を、それぞれ表す。
【００３９】
なお、「鋼塊」とは、圧延、鍛造、押し出しなどの各工程に供給される素材のことであり、連続鋳造で製造され、分塊工程を省略して次の工程に供給される鋳片（連鋳鋼片）も含んでいる。
【００４０】
（ｉ）次に、圧延後に得られる厚肉鋼板の板厚中心部の有効結晶粒の粒径が２５μｍ以下であることが、高強度厚肉鋼板の靱性の向上にとって有効なことを見出した。ここで、既に述べたように「有効結晶粒」とは、ＥＢＳＰ法を用いて１５゜以上の方位差を有する境界を結晶粒界とみなした場合の結晶粒を意味する。
【００４１】
なお、「有効結晶粒の粒径」とは、有効結晶粒の面積と等価な面積を有する円の直径を指す。
【００４２】
このように、圧延後に得られる厚肉鋼板を、その板厚中心部において、有効結晶粒の粒径を２５μｍ以下とするためには、圧延温度の低温化が有効であり、調整板厚と、圧延温度および仕上圧延温度のコントロールが有効である。調整板厚を増加し、また、温度を低温化することにより、変態前のオーステナイト中の転位密度を上昇させることができるからである。
【００４３】
具体的には、圧延工程においては、圧延途中の任意の厚みＡ（ｍｍ）における圧延温度Ｂ（℃）と、最終圧延により最終形状の厚肉鋼板の板厚Ｇ（ｍｍ）に仕上げる際の仕上圧延温度Ｃ（℃）が、次の（４）式および（５）式を満足するように圧延することが好ましい。
Ａ−１．５Ｇ≧０・・・（４）、
Ｂ−Ｃ−２０−（１４００／Ｇ）≦０・・・（５）。
ここで、Ａは圧延途中の任意の厚み（ｍｍ）を、ＢはＡにおける圧延温度（℃）を、Ｃは仕上圧延温度（℃）を、そして、Ｇは最終形状の厚肉鋼板の板厚（ｍｍ）を、それぞれ表す。
【００４４】
（ｊ）さらに、圧延後の冷却工程における冷却速度および冷却停止温度のコントロールも有効であり、水冷停止温度Ｅ（℃）および板厚中心部における水冷中の平均冷却速度Ｆ（℃／ｓ）が、次の（６）式および（７）式を満足するように水冷を行うことが好ましい。
Ｅ−５００≦０・・・（６）、
Ｆ−２≧０・・・（７）。
ここで、Ｅは水冷停止温度（℃）を、そして、Ｆは板厚中心部における水冷中の平均冷却速度Ｆ（℃／ｓ）を、それぞれ表す。
【００４５】
（ｋ）なお、冷却後にＡｃ1点以下の温度で焼戻すと、ベイナイト組織中の硬化組織が一部無害化する効果を有する場合があるので、必要に応じ実施する。
【００４６】
（ｌ）このように、板厚中心部で有効結晶粒の粒径の微細化を確保した鋼板は厚肉にもかかわらず、極めて良好なアレスト特性を示し、十分に目標特性に到達する。ただし、加熱圧延条件が不適切で板厚中心部の有効結晶粒の粒径が粗大化しているものは、前記（ｃ）の〔Ｎｚ／Ｎｃ〕が１．０５以上である場合でも靱性は悪くなる。
【００４７】
本発明に係るＺ方向のアレスト特性に優れた高強度厚肉鋼板とその製造方法は、このような知見に基づいて完成されたものである。
【００４８】
ここに、本発明の要旨は、下記の（１）〜（６）示すＺ方向のアレスト特性に優れた高強度厚肉鋼板ならびに（７）および（８）に示すＺ方向のアレスト特性に優れた高強度厚肉鋼板の製造方法にある。
【００４９】
（１）質量％で、Ｃ：０．０１〜０．１２％、Ｓｉ：０．５０％以下、Ｍｎ：０．４〜２％、Ｐ：０．０５％以下、Ｓ：０．００８％以下、Ａｌ：０．００２〜０．０５％、Ｎ：０．０１％以下、Ｎｂ：０．００３〜０．１％を含有するとともに、次の（１）式で示される炭素当量Ｃeqが０．３２〜０．４０を満たし、残部はＦｅおよび不純物からなる化学組成を有し、板厚中心部のＣ断面における有効結晶粒の粒径が２５μｍ以下であり、かつＣ断面における板厚１／４位置を中心として、Ｚ方向で特定長さを有する任意の直線と交差する有効結晶粒の粒界数ＮｚとＣ方向で前記と同じ特定長さを有する任意の直線と交差する有効結晶粒の粒界数Ｎｃとの比Ｎｚ／Ｎｃが１．０５以上であることを特徴とするＺ方向のアレスト特性に優れた高強度厚肉鋼板。
Ｃeq＝Ｃ＋（Ｍｎ／６）＋（Ｃｕ／１５）＋（Ｎｉ／１５）＋（Ｃｒ／５）＋（Ｍｏ／５）＋（Ｖ／５）・・・（１）。
ただし、（１）式中の、Ｃ、Ｍｎ、Ｃｕ、Ｎｉ、Ｃｒ、ＭｏおよびＶは、それぞれの元素の含有量（質量％）を意味する。
また、Ｃ断面、有効結晶粒、有効結晶粒の粒径、板厚１／４位置、Ｚ方向およびＣ方向の意味は、それぞれ次に示すとおりである。
Ｃ断面：厚肉鋼板の圧延方向に垂直な断面、
有効結晶粒：ＥＢＳＰ法を用いて１５゜以上の方位差を有する境界を結晶粒界とみなした場合の結晶粒、
有効結晶粒の粒径：有効結晶粒の面積と等価な面積を有する円の直径、
板厚１／４位置：厚肉鋼板の板厚中心部から板厚方向への距離が板厚の１／４である位置、
Ｚ方向：厚肉鋼板の表面と裏面を結ぶ方向、
Ｃ方向：厚肉鋼板の圧延方向およびＺ方向に対して直角の方向。
【００５０】
（２）質量％で、さらに、Ｎｉ：１％以下を含有したことを特徴とする、上記（１）に記載のＺ方向のアレスト特性に優れた高強度厚肉鋼板。
【００５１】
（３）質量％で、さらに、Ｃｕ：２％以下およびＣｒ：１％以下の元素のうち１種または２種を含有したことを特徴とする、上記（１）または（２）に記載のＺ方向のアレスト特性に優れた高強度厚肉鋼板。
【００５２】
（４）質量％で、さらに、Ｍｏ：０．５％以下、Ｖ：０．１％以下およびＢ：０．００５％以下の元素のうち１種または２種以上を含有したことを特徴とする、上記（１）から（３）までのいずれかに記載のＺ方向のアレスト特性に優れた高強度厚肉鋼板。
【００５３】
（５）質量％で、さらに、Ｔｉ：０．１％以下を含有したことを特徴とする、上記（１）から（４）までのいずれかに記載のＺ方向のアレスト特性に優れた高強度厚肉鋼板。
【００５４】
（６）質量％で、さらに、Ｃａ：０．００４％以下、Ｍｇ：０．００２％以下およびＲＥＭ：０．００２％以下の元素のうち１種または２種以上を含有したことを特徴とする、上記（１）から（５）までのいずれかに記載のＺ方向のアレスト特性に優れた高強度厚肉鋼板。
【００５５】
（７）上記（１）から（６）までのいずれかに記載の化学組成を有する鋼塊を、下記の工程１〜３によって、加熱し、圧延し、冷却することを特徴とするＺ方向のアレスト特性に優れた高強度厚肉鋼板の製造方法。
［工程１］鋼塊の加熱温度Ｔｒ（℃）と加熱時間ｔ（ｈ）が次の（２）式を満足するように鋼塊を加熱する工程。
ｔ×exp（Ｔｒ3／２７０００００００）≦５８０・・・（２）。
ここで、ｔは鋼塊の加熱時間（ｈ）を、そして、Ｔｒは加熱温度（℃）を、それぞれ表す。
［工程２］圧延開始前の鋼塊の幅Ｗ0（ｍｍ）、圧延後の最終形状の厚肉鋼板の板幅Ｗ1（ｍｍ）、圧延途中の任意の厚みＡ（ｍｍ）における圧延温度Ｂ（℃）と、最終圧延により最終形状の厚肉鋼板の板厚Ｇ（ｍｍ）に仕上げる際の仕上圧延温度Ｃ（℃）が、次の（３）〜（５）式を全て満足するように圧延する工程。
Ｗ1／Ｗ0≧１．４０・・・（３）、
Ａ−１．５Ｇ≧０・・・（４）、
Ｂ−Ｃ−２０−（１４００／Ｇ）≦０・・・（５）。
ここで、Ｗ0は圧延開始前の鋼塊の幅（ｍｍ）を、Ｗ1は圧延後の最終形状の厚肉鋼板の板幅（ｍｍ）を、Ａは圧延途中の任意の厚み（ｍｍ）を、ＢはＡにおける圧延温度（℃）を、Ｃは仕上圧延温度（℃）を、そして、Ｇは最終形状の厚肉鋼板の板厚（ｍｍ）を、それぞれ表す。
［工程３］水冷停止温度Ｅ（℃）および板厚中心部における水冷中の平均冷却速度Ｆ（℃／ｓ）が、次の（６）式および（７）式を満足するように水冷を行う工程。
Ｅ−５００≦０・・・（６）、
Ｆ−２≧０・・・（７）。
ここで、Ｅは水冷停止温度（℃）を、そして、Ｆは板厚中心部における水冷中の平均冷却速度Ｆ（℃／ｓ）を、それぞれ表す。
【００５６】
（８）上記（１）から（６）までのいずれかに記載の化学組成を有する鋼塊を、下記の工程１〜４によって、加熱し、圧延し、冷却し、焼戻すことを特徴とするＺ方向のアレスト特性に優れた高強度厚肉鋼板の製造方法。
［工程１］鋼塊の加熱温度Ｔｒ（℃）と加熱時間ｔ（ｈ）が次の（２）式を満足するように鋼塊を加熱する工程。
ｔ×exp（Ｔｒ3／２７０００００００）≦５８０・・・（２）。
ここで、ｔは鋼塊の加熱時間（ｈ）を、そして、Ｔｒは加熱温度（℃）を、それぞれ表す。
［工程２］圧延開始前の鋼塊の幅Ｗ0（ｍｍ）、圧延後の最終形状の厚肉鋼板の板幅Ｗ1（ｍｍ）、圧延途中の任意の厚みＡ（ｍｍ）における圧延温度Ｂ（℃）と、最終圧延により最終形状の厚肉鋼板の板厚Ｇ（ｍｍ）に仕上げる際の仕上圧延温度Ｃ（℃）が、次の（３）〜（５）式を全て満足するように圧延する工程。
Ｗ1／Ｗ0≧１．４０・・・（３）、
Ａ−１．５Ｇ≧０・・・（４）、
Ｂ−Ｃ−２０−（１４００／Ｇ）≦０・・・（５）。
ここで、Ｗ0は圧延開始前の鋼塊の幅（ｍｍ）を、Ｗ1は圧延後の最終形状の厚肉鋼板の板幅（ｍｍ）を、Ａは圧延途中の任意の厚み（ｍｍ）を、ＢはＡにおける圧延温度（℃）を、Ｃは仕上圧延温度（℃）を、そして、Ｇは最終形状の厚肉鋼板の板厚（ｍｍ）を、それぞれ表す。
［工程３］水冷停止温度Ｅ（℃）および板厚中心部における水冷中の平均冷却速度Ｆ（℃／ｓ）が、次の（６）式および（７）式を満足するように水冷を行う工程。
Ｅ−５００≦０・・・（６）、
Ｆ−２≧０・・・（７）。
ここで、Ｅは水冷停止温度（℃）を、そして、Ｆは板厚中心部における水冷中の平均冷却速度Ｆ（℃／ｓ）を、それぞれ表す。
［工程４］Ａｃ1点以下の温度で焼戻す工程。
【００５７】
なお、「ＲＥＭ」は、Ｓｃ、Ｙおよびランタノイドの合計１７元素の総称であり、ＲＥＭの含有量はＲＥＭのうちの１種または２種以上の元素の合計含有量を指す。
【００５８】
以下、上記（１）〜（６）に示すＺ方向のアレスト特性に優れた高強度厚肉鋼板に係る発明ならびに（７）および（８）に示すＺ方向のアレスト特性に優れた高強度厚肉鋼板の製造方法に係る発明を、それぞれ、「本発明（１）」〜「本発明（８）」という。また、総称して「本発明」ということがある。
【発明の効果】
【００５９】
本発明のＺ方向のアレスト特性に優れた高強度厚肉鋼板は、工業的な規模での生産が容易であり、−１０℃において８０００Ｎ／ｍｍ1.5以上のＺ方向アレスト特性を有し、脆性き裂が発生した場合でも構造物全体の崩壊を阻止することが可能なため、各種の鋼構造物、特に、大型コンテナ船を始めとする商業用船舶の素材として用いることができる。そして、このＺ方向のアレスト特性に優れた高強度厚肉鋼板は、本発明の方法によって製造することができる。
【発明を実施するための最良の形態】
【００６０】
以下に、本発明の各要件について詳しく説明する。ここで、化学組成を表す「％」は、特に断らない限り、「質量％」を意味する。
【００６１】
（Ａ）化学組成について：
Ｃ：０．０１〜０．１２％
Ｃは、強度確保に必要な元素である。０．０１％以上を含有させなければ実用的な強度を有する鋼を生産することはできない。一方、その含有量が０．１２％を超えると、ベイナイト変態領域の靱性劣化が顕著化するとともに、溶接熱影響部の靱性も損ねる。したがって、Ｃの含有量は０．０１〜０．１２％とする。強度とアレスト特性のバランスの点からのＣ含有量の好ましい範囲は、０．０３〜０．１０％である。
【００６２】
なお、Ｃの含有量は、上記の範囲において、前記の（１）式で示される炭素当量Ｃeq、すなわち、〔Ｃ＋（Ｍｎ／６）＋（Ｃｕ／１５）＋（Ｎｉ／１５）＋（Ｃｒ／５）＋（Ｍｏ／５）＋（Ｖ／５）〕の値が０．３２〜０．４０をも満たすようにする必要がある。このことについては後述する。
【００６３】
Ｓｉ：０．５０％以下
Ｓｉは、精錬段階での脱酸に必要な元素であるとともに強度上昇に寄与する元素である。しかしながら、Ｓｉの含有量が０．５０％を超えると、溶接熱影響部における島状マルテンサイトの生成を助長して靱性に悪影響を及ぼす。したがって、Ｓｉの含有量は０．５０％以下とする。好ましいＳｉの含有量は、０．３０％以下である。
【００６４】
なお、前記したＳｉの効果を確実に発現させるためには、Ｓｉを０．０３％以上含有させるのが好ましい。このため、Ｓｉの含有量は０．０３〜０．５０％とすることがより好ましく、０．０３〜０．３０％とすればさらに一層好ましい。
【００６５】
Ｍｎ：０．４〜２％
Ｍｎは、強度確保のための必要な元素である。しかしながら、その含有量が０．４％未満ではこれらの効果を得ることができない。一方、Ｍｎの含有量が２％を超えると、溶接熱影響部の靱性が大幅に劣化する。したがって、Ｍｎの含有量は０．４〜２％とする。Ｍｎ含有量の好ましい範囲は０．６〜１．６％である。
【００６６】
なお、後述するように、Ｍｎの含有量は、上記の範囲において、前記の（１）式で示される炭素当量Ｃeq、すなわち、〔Ｃ＋（Ｍｎ／６）＋（Ｃｕ／１５）＋（Ｎｉ／１５）＋（Ｃｒ／５）＋（Ｍｏ／５）＋（Ｖ／５）〕の値が０．３２〜０．４０をも満たすようにする必要がある。
【００６７】
Ｐ：０．０５％以下
Ｐは、不純物として鋼中に存在し、溶接熱影響部における粒界割れの原因となる。Ｐの含有量が多くなり、特に、０．０５％を超えると、溶接熱影響部における粒界割れの発生が著しくなる。したがって、Ｐの含有量は０．０５％以下とする。なお、その混入量はできるだけ低くするのが好ましく、良好なアレスト特性を安定して得るために、Ｐの含有量は０．０３％以下とすることが好ましい。
【００６８】
Ｓ：０．００８％以下
Ｓは、不純物として鋼中に存在し、脆性破壊の基点となるＭｎＳを形成して、アレスト特性を損なう元素である。特に、Ｓの含有量が０．００８％を超えると、アレスト特性の劣化が顕著になる。このため、Ｓの含有量は０．００８％以下とする。なお、その混入量はできるだけ低くするのが好ましく、良好なアレスト特性を安定して得るために、Ｓの含有量は０．００３％未満とすることが好ましい。
【００６９】
Ａｌ：０．００２〜０．０５％
Ａｌは鋼の脱酸に必要な元素であり、本発明に係る鋼の場合には、０．００２％以上の含有量が必要である。しかしながら、Ａｌの含有量が多くなり、特に、０．０５％を超えると、析出物の増加を通じてアレスト特性の劣化が顕著化する。したがって、Ａｌの含有量は０．００２〜０．０５％とする。好ましいＡｌ含有量の範囲は０．００２〜０．０４％である。
【００７０】
Ｎ：０．０１％以下
Ｎは、不純物として鋼中に存在し、析出物を形成することで靱性劣化をもたらす元素である。このため、低温靱性確保のためにＮの含有量は低い方がよく、特に、Ｎの含有量が０．０１％を超えると、アレスト特性の著しい劣化をきたす。したがって、Ｎの含有量は０．０１％以下とする。好ましいＮの含有量は０．００６％以下である。
【００７１】
Ｎｂ：０．００３〜０．１％
Ｎｂは、組織の微細化、靱性の向上、焼入れ性の向上および析出硬化による強度上昇に有効な元素であり、特に、未再結晶域の拡大効果が大きいことから、ＴＭＣＰ法を適用する鋼材には必要な元素である。前記の効果はＮｂの含有量が０．００３％以上で発揮される。しかしながら、Ｎｂの含有量が０．１％を超えると、析出物の増加により却って靱性の劣化をもたらす。したがって、Ｎｂの含有量を０．００３〜０．１％とする。Ｎｂ含有量の好ましい範囲は０．００３〜０．０４％である。
【００７２】
本発明においては、残部はＦｅで構成されるが、製造工程の種々の要因により他の不純物が含まれることもある。
【００７３】
なお、本発明のＺ方向のアレスト特性に優れた高強度厚肉鋼板は、必要に応じてさらに、下記第１群から第５群までの中から選ばれた１種または２種以上の元素を含有させることができる。
【００７４】
第１群：Ｎｉ：１％以下、
第２群：Ｃｕ：２％以下およびＣｒ：１％以下の元素のうち１種または２種、
第３群：Ｍｏ：０．５％以下、Ｖ：０．１％以下およびＢ：０．００５％以下の元素のうち１種または２種以上、
第４群：Ｔｉ：０．１％以下、
第５群：Ｃａ：０．００４％以下、Ｍｇ：０．００２％以下およびＲＥＭ：０．００２％以下の元素のうち１種または２種以上。
【００７５】
すなわち、前記第１群から第５群のグループのうちの元素の１種または２種以上を任意元素として含有させてもよい。
【００７６】
以下、上記の任意元素に関して説明する。
【００７７】
第１群：Ｎｉ：１％以下
Ｎｉを含有させると、鋼板のアレスト特性を向上させることができる。しかしながら、Ｎｉの含有はコストアップ要因となる。このため、含有させる場合のＮｉの含有量を１％以下とする。含有させる場合のＮｉの好ましい含有量は０．６％以下である。なお、Ｎｉによるアレスト特性向上効果を確実に発現させるためには、Ｎｉを０．０３％以上含有させることが好ましい。
【００７８】
なお、後述するように、Ｎｉの含有量は、上記の範囲において、前記の（１）式で示される炭素当量Ｃeq、すなわち、〔Ｃ＋（Ｍｎ／６）＋（Ｃｕ／１５）＋（Ｎｉ／１５）＋（Ｃｒ／５）＋（Ｍｏ／５）＋（Ｖ／５）〕の値が０．３２〜０．４０をも満たすようにする必要がある。
【００７９】
第２群：Ｃｕ：２％以下およびＣｒ：１％以下の元素のうち１種または２種
ＣｕおよびＣｒは、強度を高める作用を有するので、この効果を得るために上記の元素を含有させてもよい。以下、上記のＣｕおよびＣｒについて詳しく説明する。
【００８０】
Ｃｕ：２％以下
Ｃｕを含有させると、靱性を劣化させずに強度を向上させることができる。しかしながら、その含有量が２％を超えると、析出物増加によりアレスト特性の劣化をきたし、さらに、熱間での加工の際、表面に微小な割れを発生させる。したがって、含有させる場合のＣｕの含有量は２％以下とする。含有させる場合のＣｕ含有量の好ましい上限は１％である。なお、Ｃｕによる強度向上効果を確実に発現させるためには、Ｃｕを０．０３％以上含有させることが好ましい。
【００８１】
Ｃｕの含有量は、上記の範囲において、前記の（１）式で示される炭素当量Ｃeq、すなわち、〔Ｃ＋（Ｍｎ／６）＋（Ｃｕ／１５）＋（Ｎｉ／１５）＋（Ｃｒ／５）＋（Ｍｏ／５）＋（Ｖ／５）〕の値が０．３２〜０．４０をも満たすようにする必要がある。このことについては後述する。
【００８２】
Ｃｒ：１％以下
Ｃｒを含有させると、強度を上昇させることができる。しかしながら、その含有量が１％を超えると、靱性の劣化をきたし、さらに、溶接熱影響部に硬化した組織を形成して靱性を劣化させる。したがって、含有させる場合のＣｒの含有量は１％以下とする。含有させる場合のＣｒ含有量の好ましい上限は０．６％である。なお、Ｃｒによる強度向上効果を確実に発現させるためには、Ｃｒを０．０５％以上含有させることが好ましい。
【００８３】
Ｃｒの含有量についても、後述するように、上記の範囲において、前記の（１）式で示される炭素当量Ｃeq、すなわち、〔Ｃ＋（Ｍｎ／６）＋（Ｃｕ／１５）＋（Ｎｉ／１５）＋（Ｃｒ／５）＋（Ｍｏ／５）＋（Ｖ／５）〕の値が０．３２〜０．４０をも満たすようにする必要がある。
【００８４】
なお、上記のＣｕおよびＣｒは、そのうちのいずれか１種のみ、または２種の複合で含有させることができる。
【００８５】
第３群：Ｍｏ：０．５％以下、Ｖ：０．１％以下およびＢ：０．００５％以下の元素のうち１種または２種以上
Ｍｏ、ＶおよびＢは、焼入れ性の向上および強度を高める作用を有するので、これらの効果を得るために上記の元素を含有させてもよい。以下、上記のＭｏ、ＶおよびＢについて詳しく説明する。
【００８６】
Ｍｏ：０．５％以下
Ｍｏを含有させると、焼入れ性および強度を向上させることができる。しかしながら、Ｍｏの含有はコストアップ要因となり、また、その含有量が０．５％を超えると、溶接熱影響部の靱性を劣化させる。したがって、含有させる場合のＭｏの含有量は０．５％以下とする。含有させる場合のＭｏ含有量の好ましい上限は０．３％である。なお、Ｍｏによる焼入れ性と強度の向上効果を確実に発現させるためには、Ｍｏを０．０２％以上含有させることが好ましい。
【００８７】
なお、後述するように、Ｍｏの含有量は、上記の範囲において、前記の（１）式で示される炭素当量Ｃeq、すなわち、〔Ｃ＋（Ｍｎ／６）＋（Ｃｕ／１５）＋（Ｎｉ／１５）＋（Ｃｒ／５）＋（Ｍｏ／５）＋（Ｖ／５）〕の値が０．３２〜０．４０をも満たすようにする必要がある。
【００８８】
Ｖ：０．１％以下
Ｖを含有させると、焼入れ性の向上および析出硬化による強度の向上に有効となる。しかしながら、Ｖの含有量が０．１％を超えると、靱性の著しい劣化をもたらす。このため、含有させる場合のＶの含有量は０．１％以下とする。含有させる場合のＶ含有量の好ましい上限は０．０６％である。なお、Ｖによる焼入れ性と強度の向上効果を確実に発現させるためには、Ｖを０．００３％以上含有させることが好ましい。
【００８９】
なお、Ｖの含有量についても、上記の範囲において、前記の（１）式で示される炭素当量Ｃeq、すなわち、〔Ｃ＋（Ｍｎ／６）＋（Ｃｕ／１５）＋（Ｎｉ／１５）＋（Ｃｒ／５）＋（Ｍｏ／５）＋（Ｖ／５）〕の値が０．３２〜０．４０をも満たすようにする必要がある。
【００９０】
Ｂ：０．００５％以下
Ｂを含有させると、オーステナイト粒界からのフェライト変態を抑制して焼入れ性が向上する。また、強度を高めることができる。しかしながら、Ｂの含有量が０．００５％を超えると靱性が劣化する。したがって、含有させる場合のＢの含有量は０．００５％以下とする。含有させる場合のＢ含有量の好ましい上限は０．００１５％である。なお、Ｂによる焼入れ性および強度の向上効果を確実に発現させるためには、Ｂを０．０００３％以上含有させることが好ましい。
【００９１】
なお、上記のＭｏ、ＶおよびＢは、そのうちのいずれか１種のみ、または２種以上の複合で含有させることができる。
【００９２】
第４群：Ｔｉ：０．１％以下
Ｔｉを含有させると、酸化物粒子の構成元素として有効となり、また高温延性を高めて連続鋳造で製造される鋼塊のひび割れを防止するのに有効となる。しかしながら、Ｔｉの含有量が０．１％を超えると、ＴｉＣを生成し、靱性を劣化させる。このため、含有させる場合のＴｉの含有量は０．１％以下とする。含有させる場合のＴｉ含有量の好ましい上限は０．０４％である。なお、Ｔｉによるこれらの効果を確実に発現させるためには、Ｔｉを０．００３％以上含有させることが好ましい。
【００９３】
第５群：Ｃａ：０．００４％以下、Ｍｇ：０．００２％以下およびＲＥＭ：０．００２％以下の元素のうち１種または２種以上
Ｃａ、ＭｇおよびＲＥＭは、介在物の形態制御効果を有するので、この効果を得るために上記の元素を含有させてもよい。以下、上記のＣａ、ＭｇおよびＲＥＭについて詳しく説明する。
【００９４】
Ｃａ：０．００４％以下
Ｃａを含有させると、介在物の形態制御効果を有し、これによって、アレスト特性が向上する。しかしながら、Ｃａの含有量が０．００４％を超えると、鋼の清浄度自体を大きく低下させる。このため、含有させる場合のＣａの含有量は０．００４％以下とする。含有させる場合のＣａ含有量の好ましい上限は０．００２％である。なお、Ｃａによる上記の効果を確実に発現させるためには、Ｃａを０．０００３％以上含有させることが好ましい。
【００９５】
Ｍｇ：０．００２％以下
Ｍｇを含有させると、介在物の形態制御効果を有する。具体的には、微細酸化物の分散密度を増すことができ、これによって、溶接熱影響部の靱性が向上する。しかしながら、Ｍｇの含有量が０．００２％を超えると、微細酸化物が得られないし、鋼の清浄度を大きく低下させる。したがって、含有させる場合のＭｇ含有量は０．００２％以下とする。含有させる場合のＭｇ含有量の好ましい上限は０．００１５％である。なお、Ｍｇによる微上記の効果を確実に発現させるためには、Ｍｇを０．０００２％以上含有させることが好ましい。ここで、Ｍｇを溶鋼中に含有させる工程は、Ａｌを溶鋼中に含有させる前に行うことが好ましい。
【００９６】
ＲＥＭ：０．００２％以下
ＲＥＭを含有させると、介在物の形態制御効果を有する。具体的には、微細酸化物の分散密度を増すことができ、これによって、溶接熱影響部の靱性が向上する。また、ＲＥＭを含有させることによって、過剰なＳを硫化物として固定する効果も得られる。しかしながら、ＲＥＭの含有量が０．００２％を超えると、微細酸化物が得られないし、鋼の清浄度を大きく低下させる。このため、含有させる場合のＲＥＭの含有量は０．００２％以下とする。含有させる場合のＲＥＭ含有量の好ましい上限は０．００１５％である。なお、ＲＥＭによるこれらの効果を確実に発現させるためには、ＲＥＭを０．０００２％以上含有させることが好ましい。
【００９７】
既に述べたように、上記の「ＲＥＭ」は、Ｓｃ、Ｙおよびランタノイドの合計１７元素の総称であり、ＲＥＭの含有量はＲＥＭのうちの１種または２種以上の元素の合計含有量を指す。
【００９８】
なお、ＲＥＭを溶鋼中に含有させる工程は、Ａｌを溶鋼中に含有させる前に行うのが好ましく、それぞれのＲＥＭ元素に分離して鋼中に含有させてもよいし、ミッシュメタルとして混合した状態で鋼中に含有させてもよい。
【００９９】
Ｃeqの値：０．３２〜０．４０％
本発明で規定する高強度厚肉鋼板は強度部材として使用されることから、規格材として十分な強度を保有している必要がある。したがって、高強度厚肉鋼板の化学組成は各々の規定範囲を満足するだけではなく、適切な焼入れ性を有していることが必要である。
【０１００】
高強度厚肉鋼板の焼入れ性を表すパラメータとしては炭素当量を用いることができる。特に、引張強さが４９０ＭＰａ以上の強度クラスの高強度厚肉鋼板の場合には、ＩＩＷ（国際溶接協会）で規定されている炭素当量式を用いることができる。すなわち、次の（１）式で示される炭素当量Ｃeqを用いて整理することができる。
Ｃeq＝Ｃ＋（Ｍｎ／６）＋（Ｃｕ／１５）＋（Ｎｉ／１５）＋（Ｃｒ／５）＋（Ｍｏ／５）＋（Ｖ／５）・・・（１）。
ただし、（１）式中の、Ｃ、Ｍｎ、Ｃｕ、Ｎｉ、Ｃｒ、ＭｏおよびＶは、それぞれの元素の含有量（質量％）を意味する。
【０１０１】
この炭素当量Ｃeqが０．３２％よりも低い場合には十分な強度が確保されず、一方、０．４０％よりも高い場合には焼き入れ性が過大となり特に、溶接熱影響部の靭性を顕著に損ねる。したがって、炭素当量Ｃeqを０．３２〜０．４０％と規定する。なお、炭素当量Ｃeqの好ましい範囲は０．３２〜０．３８％である。
【０１０２】
上記の理由から、本発明（１）に係るＺ方向のアレスト特性に優れた高強度厚肉鋼板は、上述した範囲のＣからＮｂまでの元素を含有するとともに、前記の（１）式で示される炭素当量Ｃeqが０．３２〜０．４０を満たし、残部はＦｅおよび不純物からなる化学組成を有することと規定した。
【０１０３】
また、本発明（２）に係るＺ方向のアレスト特性に優れた高強度厚肉鋼板は、本発明（１）のＺ方向のアレスト特性に優れた高強度厚肉鋼板に、さらに、Ｎｉ：１％以下を含有したことと規定した。
【０１０４】
同様に、本発明（３）に係るＺ方向のアレスト特性に優れた高強度厚肉鋼板は、本発明（１）または（２）のＺ方向のアレスト特性に優れた高強度厚肉鋼板に、さらに、Ｃｕ：２％以下およびＣｒ：１％以下の元素のうち１種または２種を含有したことと規定した。
【０１０５】
本発明（４）に係るＺ方向のアレスト特性に優れた高強度厚肉鋼板は、本発明（１）から（３）までのいずれかのＺ方向のアレスト特性に優れた高強度厚肉鋼板に、さらに、Ｍｏ：０．５％以下、Ｖ：０．１％以下およびＢ：０．００５％以下の元素のうち１種または２種以上を含有したことと規定した。
【０１０６】
本発明（５）に係るＺ方向のアレスト特性に優れた高強度厚肉鋼板は、本発明（１）から（４）までのＺ方向のアレスト特性に優れた高強度厚肉鋼板のいずれかに、さらに、Ｔｉ：０．１％以下を含有したことと規定した。
【０１０７】
本発明（６）に係るＺ方向のアレスト特性に優れた高強度厚肉鋼板は、本発明（１）から（５）までのＺ方向のアレスト特性に優れた高強度厚肉鋼板のいずれかに、さらに、Ｃａ：０．００４％以下、Ｍｇ：０．００２％以下およびＲＥＭ：０．００２％以下の元素のうち１種または２種以上を含有したことと規定した。
【０１０８】
（Ｂ）板厚中心部のＣ断面における有効結晶粒の粒径について：
高強度厚肉鋼板の靱性は、圧延後に得られる厚肉鋼板の板厚中心部のＣ断面における有効結晶粒の粒径が２５μｍ以下の場合に向上することがわかった。
【０１０９】
なお、有効結晶粒が、ＥＢＳＰ法を用いて１５゜以上の方位差を有する境界を結晶粒界とみなした場合の結晶粒を指すことは既に述べたとおりである。
【０１１０】
具体的には、ＥＢＳＰ法を用いて、倍率３００倍で５視野以上の観察を行い、１５°以上の方位差を有する境界を結晶粒界とみなした。そして、ひとつずつの有効結晶粒内部の面積を求め、その面積と等価な面積を有する円の直径を、それぞれの有効結晶粒の粒径として評価した。
【０１１１】
これは、光学顕微鏡や走査型電子顕微鏡で認められる粒界を基準として有効結晶粒の粒径を定量化した場合には、隣接する結晶粒の方位差が小さい場合などに破面単位との対応が悪く、組織サイズを代表する数値となり得ないためである。
【０１１２】
したがって、本発明のＺ方向のアレスト特性に優れた高強度厚肉鋼板においては、板厚中心部における有効結晶粒の粒径が２５μｍ以下であることと規定した。
【０１１３】
（Ｃ）Ｃ断面における板厚１／４位置を中心とした部位での〔Ｎｚ／Ｎｃ〕について：
Ｚ方向の有効結晶粒の粒径が小さい場合、Ｚ方向のアレスト特性を向上させることができる。これは、有効結晶粒内ではき裂が劈開破壊によって進展するのに対し、粒界ではテアリッジと称される延性破壊領域が存在し、き裂伝播抵抗の増加をもたらすためである。組織の微細化による脆性き裂伝播抵抗の向上は基本的にこのようなメカニズムであると考えられている。
【０１１４】
そして、本発明者らの検討によって、Ｃ断面における板厚１／４位置を中心として、Ｚ方向で特定長さを有する任意の直線と交差する有効結晶粒の粒界数ＮｚとＣ方向で前記と同じ特定長さを有する任意の直線と交差する有効結晶粒の粒界数Ｎｃとの比Ｎｚ／Ｎｃが１．０５以上である場合に確実にＺ方向のアレスト特性を向上させることができることが明らかになった。
【０１１５】
したがって、本発明のＺ方向のアレスト特性に優れた高強度厚肉鋼板においては、前記の〔Ｎｚ／Ｎｃ〕が１．０５以上であることと規定した。
【０１１６】
なお、Ｚ方向とＣ方向においてそれぞれ、各長さが２００μｍである４本以上の同数の直線と交差する有効結晶粒の粒界数を求めれば、測定位置のバラツキを排除することが可能である。
【０１１７】
なお、これまでに述べた本発明（１）〜（６）に係るＺ方向のアレスト特性に優れた高強度厚肉鋼板は、例えば、本発明（７）あるいは本発明（８）の製造方法によって製造することができる。
【０１１８】
（Ｄ）製造条件について
以下に詳述する製造条件は、上述の表面方向のアレスト特性に優れた高強度厚肉鋼板を経済的に要領よく実現するための方法の一つであり、厚肉鋼板自体の技術的範囲はこの製造条件によって規定されるものではない。
【０１１９】
厚肉鋼板の素材である鋼塊の加熱条件のコントロール、すなわち、加熱温度と加熱時間のコントロールは、鋼塊再加熱時の初期オーステナイト粒径の微細化を制御する主な製造条件であり、本発明において極めて重要である。
【０１２０】
高い温度での加熱あるいは長時間の加熱は、オーステナイト粒の成長を促進するので、最終組織の結晶粒粗大化に繋がってしまう。したがって、加熱温度を低く、そして、加熱時間を短く制御する必要がある。ただし、温度と時間には等価性があるため、どちらか一方の条件を満足すればよい。
【０１２１】
すなわち、加熱の低温化または短時間化を図ることにより、圧延後の変態時にフェライト変態を起こさせ、もって初期オーステナイト粒径を細粒にすることができる。
【０１２２】
上述の等価性を実験的に明らかにしたところ、肉厚鋼板の素材である鋼塊の加熱工程においては、鋼塊の加熱温度Ｔｒ（℃）と加熱時間ｔ（ｈ）が、次の（２）式の規定を満足していることが経済的に優れた厚肉高アレスト鋼板を製造する条件として好ましいことがわかった。
【０１２３】
ｔ×exp（Ｔｒ3／２７０００００００）≦５８０・・・（２）。
ここで、ｔは鋼塊の加熱時間（ｈ）を、そして、Ｔｒは加熱温度（℃）を、それぞれ表す。
【０１２４】
なお、加熱温度が極端に低い場合には、変形抵抗の増加などにより圧延の実現が困難となるので、加熱温度は８００℃以上にすることが好ましい。ただし、加熱温度は１０５０℃以下にすることが好ましい。
【０１２５】
また、上記の〔ｔ×exp（Ｔｒ3／２７０００００００）〕の値は、変形抵抗の増加による圧延能率の阻害を回避するため５０以上とすることが好ましい。
【０１２６】
次に、鋼板の熱間圧延時のいわゆる「幅出し比」は、介在物の形状制御を通じて表面方向のアレスト特性に大きな影響を及ぼす。
【０１２７】
すなわち、脆性き裂の進展経路を微細に屈曲させて破面の凹凸を増加させることは、脆性き裂の伝播抵抗を増大させることにつながるので、アレスト特性の向上に極めて効果的である。
【０１２８】
そして、Ｚ方向に進展する脆性き裂の進展経路を微細に屈曲させるためには、鋼中介在物の扁平化が効果的であり、特に、ＭｎＳなどの圧延により薄く引き延ばされる介在物をＬ方向とＣ方向に等しく扁平化していることが望ましい。これは、前記の方向のうちどちらか一方向のみに引き延ばされた形であれば、破面の屈曲は大きくはならないからである。
【０１２９】
ＭｎＳなどの圧延により薄く引き延ばされる介在物をＬ方向とＣ方向に等しく扁平化させるための具体的な製造条件としては、圧延開始前の鋼塊の幅Ｗ0（ｍｍ）と圧延後の最終形状の厚肉鋼板の板幅Ｗ1（ｍｍ）の比であるＷ1／Ｗ0（幅出し比）を１．４０以上とすることが好ましい。すなわち、前記のＷ1／Ｗ0が、次の（３）式を満足するように圧延することが好ましい。
【０１３０】
Ｗ1／Ｗ0≧１．４０・・・（３）
ここで、Ｗ0は圧延開始前の鋼塊の幅（ｍｍ）を、Ｗ1は圧延後の最終形状の厚肉鋼板の板幅（ｍｍ）を、それぞれ表す。
【０１３１】
なお、上記のＷ1／Ｗ0は、圧延形状の乱れによる歩留まり悪化を回避するため４以下とすることが好ましい。
【０１３２】
次に、厚肉高アレスト鋼板を経済的に得る方法としては、圧延工程での調整板厚と、圧延温度および仕上圧延温度のコントロールも有効である。未再結晶域での圧延量を増加させ、フェライト変態前のオーステナイト中の転位密度を高くすることでフェライト変態を促進するというＴＭＣＰ技術を適用することで、厚肉材の板厚中心部でも十分な組織の微細化を期待することができるからである。この未再結晶域での圧下量を制御する製造上のパラメータとしては、調整板厚、調整時の圧延開始温度および仕上温度の３つが重要であることを知見した。
【０１３３】
本発明者らによる多数の実験により得られた条件は、圧延工程においては、圧延途中の任意の厚み（調整板厚）Ａ（ｍｍ）における圧延温度（調整時圧延温度）Ｂ（℃）と、最終圧延により最終形状の厚肉鋼板の板厚Ｇ（ｍｍ）に仕上げる際の仕上圧延温度Ｃ（℃）が、次の（４）式および（５）式を満足するように圧延することである。
【０１３４】
Ａ−１．５Ｇ≧０・・・（４）、
Ｂ−Ｃ−２０−（１４００／Ｇ）≦０・・・（５）。
ここで、Ａは圧延途中の任意の厚み（ｍｍ）を、ＢはＡにおける圧延温度（℃）を、Ｃは仕上圧延温度（℃）を、そして、Ｇは最終形状の厚肉鋼板の板厚（ｍｍ）を、それぞれ表す。
【０１３５】
上記（４）式および（５）式の両方ともを満足しない場合には、フェライト変態前の転位密度が不足し、板厚中心部の最終組織における組織サイズが粗大化することになるので、効率よく厚肉高アレスト鋼板を得ることができない。
【０１３６】
なお、上記の（４）式における〔Ａ−１．５Ｇ〕の値は、圧延能率の低下を回避するために、５以下とすることが好ましい。
【０１３７】
また、（５）式における〔Ｂ−Ｃ−２０−（１４００／Ｇ）１．５Ｇ〕の値は、圧延能率の低下を回避するために、−６０以上とすることが好ましい。
【０１３８】
また、十分な強度を確保するために、このような厚肉材の場合には、圧延後の冷却工程における冷却速度と冷却停止温度のコントロールも有効であり、水冷時の冷却速度が２℃／ｓ以上であり、かつ水冷停止温度が５００℃以下とするのが好ましい。すなわち、水冷停止温度Ｅ（℃）および板厚中心部における水冷中の平均冷却速度Ｆ（℃／ｓ）が、次の（６）式および（７）式を満足するように水冷を行うのが好ましい。
【０１３９】
Ｅ−５００≦０・・・（６）、
Ｆ−２≧０・・・（７）。
ここで、Ｅは水冷停止温度（℃）を、そして、Ｆは板厚中心部における水冷中の平均冷却速度Ｆ（℃／ｓ）を、それぞれ表す。
【０１４０】
なお、水冷停止温度Ｅ（℃）の値は、常温の工業用水を用いることから自ずと常温以上となる。
【０１４１】
また、板厚中心部における水冷中の平均冷却速度Ｆ（℃／ｓ）の値は、水冷による理論限界冷却速度からおよそ５０以下となる。
【０１４２】
また、冷却後にＡｃ1点以下の温度で焼戻すと、ベイナイト組織中の硬化組織が一部無害化する効果を有する場合があるので、必要に応じて実施すればよい。
【０１４３】
なお、焼戻しする場合は、焼き戻しの効果を発現させる下限の温度である２００℃以上とすることが好ましい。
【０１４４】
上記の理由から、本発明（７）に係るＺ方向のアレスト特性に優れた高強度厚肉鋼板の製造方法は、前記（Ａ）項に記載の本発明（１）から（６）までのいずれかに記載の化学組成を有する鋼塊を、前記の工程１〜３によって、加熱し、圧延し、冷却することと規定した。
【０１４５】
また、本発明（８）に係るＺ方向のアレスト特性に優れた高強度厚肉鋼板の製造方法は、前記（Ａ）項に記載の本発明（１）から（６）までのいずれかに記載の化学組成を有する鋼塊を、前記の工程１〜４によって、加熱し、圧延し、冷却し、焼戻すことと規定した。
【０１４６】
なお、前述のように本発明の高強度厚肉鋼板は板厚５０ｍｍを超えるものを対象とするが、本発明（７）や本発明（８）の製造方法を用いれば、板厚６５ｍｍ以上といった極厚の厚肉鋼板についても有用に製造することができる。
【０１４７】
以下、実施例によって本発明をより具体的に説明するが、本発明はこれらの実施例に限定されるものではない。
【実施例】
【０１４８】
表１および表２に、今回供試した鋼塊の化学成分を示す。なお、表１および表２中の鋼Ｎｏ．１〜３７は、化学組成が本発明で規定する範囲内にある鋼塊である。一方、表２中の鋼Ｎｏ．３８〜４３は、化学組成が本発明で規定する条件から外れた比較例の鋼塊である。
【０１４９】
これらの各種の鋼塊を用い、表３および表４に示す製造条件に基づいて種々の高強度厚肉鋼板を製造した。
【０１５０】
なお、試験番号１−２については、表３中には明示していないが、冷却後５２０℃で焼戻しを行っている。
【０１５１】
【表１】
0005233303.tif 000002
【０１５２】
【表２】
0005233303.tif 000003
【０１５３】
【表３】
0005233303.tif 000004
【０１５４】
【表４】
0005233303.tif 000005
【０１５５】
このようにして得た各鋼板について、引張特性、板厚中心部における有効結晶粒の粒径、Ｃ断面における板厚１／４位置を中心とした部位での〔Ｎｚ／Ｎｃ〕およびＺ方向のアレスト特性を調査した。
【０１５６】
引張試験は、ＪＩＳ  Ｚ  ２２０１（１９９８）に準じた引張試験片を、板厚１／４位置を中心としてＣ方向に採取し、室温で引張試験速度を１０Ｎ／（ｍｍ・ｓ）として行い、降伏強度（ＹＳ）と引張強度（ＴＳ）を測定した。
【０１５７】
なお、上記の降伏強度は下降伏点から求め、明確な降伏点が現れない場合には、０．２％耐力を降伏強度とした。引張特性の目標は、４９０ＭＰａ以上のＴＳを有することとした。
【０１５８】
板厚中心部における有効結晶粒の粒径は、先ず、被検面がＣ断面になるようにして、各鋼板から板厚中心部を含むように試験片を採取し、次いで、その試験片を樹脂に埋め込んで鏡面研磨した後、ＥＢＳＰ装置を用いて、倍率を３００倍として５視野の観察を行い、１５゜以上の方位差を有する境界を結晶粒界とみなして、それに囲まれた部分を有効結晶粒と判定し、その後さらに、画像解析によって、ひとつずつの有効結晶粒内部の面積を求め、その面積と等価な面積を有する円の直径に換算して、それぞれの有効結晶粒の粒径として評価した。
【０１５９】
Ｃ断面における板厚１／４位置を中心とした部位での〔Ｎｚ／Ｎｃ〕は、ＥＢＳＰ装置を用いて、図１に例示する方法で求めた。
【０１６０】
すなわち、被検面がＣ断面になるようにして、各鋼板から板厚１／４位置を含むように試験片を採取し、その試験片を樹脂に埋め込んで鏡面研磨した後、ＥＢＳＰ装置を用いて、倍率を３００倍として５視野の観察を行い、１５゜以上の方位差を有する境界を結晶粒界とみなして粒界を表示させた。次いで、その表示画面上で、板厚１／４位置を中心とする任意の位置でＺ方向に直線を描画させ、直線と交差する有効結晶粒の粒界数をカウントした。同様に、前記の表示画面上で、板厚１／４位置を中心とする任意の位置でＣ方向に直線を描画させ、直線と交差する有効結晶粒の粒界数をカウントした。なお、測定位置のバラツキを排除するため、前記５視野の各表示画面上において、Ｚ方向およびＣ方向にそれぞれ、長さが２００μｍである直線を４本ずつ描画した。
【０１６１】
なお、Ｚ方向およびＣ方向についてそれぞれ、４本ずつ描画した長さ２００μｍの直線と交差する有効結晶粒の粒界数の算術平均値を求めて、〔Ｎｚ〕および〔Ｎｃ〕として評価した。
【０１６２】
表面方向のアレスト特性は、図２に示す形状の試験体を組み立て、通常の混成型ＥＳＳＯ試験として評価を行った。
【０１６３】
すなわち、図２に示すように、上部および下部に脆化板を配して供試鋼板中をき裂が板厚の表面と裏面を結ぶＺ方向に進展するようにして、上部脆化板と供試鋼板および下部脆化板と供試鋼板をそれぞれ、電子ビーム溶接することで試験体を組み立て、−１０℃において混成型ＥＳＳＯ試験を実施した。
【０１６４】
上記のＥＳＳＯ試験は「Ｇｏ  ｏｒ  Ｎｏ−Ｇｏ試験」であるため、「Ｎｏ−Ｇｏ」となった最大のＫ値を材料のＫｃａとして評価した。アレスト特性の目標は、８０００Ｎ／ｍｍ1.5以上のＫｃａを有することである。
【０１６５】
なお、図２において、「ＥＢＷ」は電子ビーム（Ｅｌｅｃｔｒｏｎ  Ｂｅａｍ  Ｗｅｌｄｉｎｇ）を意味し、また、「ＥＨ３６」はシャルピー要求温度が−４０℃であるＥグレードの降伏点３５３ＭＰａ（３６ｋｇｆ／ｍｍ2）級の鋼板を意味する。評価対象の鋼板は元厚のまま試験載荷方向がＬ方向となるように５００ｍｍ長さの鋼板を加工し、電子ビーム溶接により上下の鋼板と接合して混成型ＥＳＳＯ試験に供している。
【０１６６】
表５に、上記の各試験結果をまとめて示す。なお、表５中の各供試鋼板における「板厚中心部における有効結晶粒の粒径」は、前述のようにして求めた有効結晶粒の粒径のうちの最大粒径である。
【０１６７】
【表５】
0005233303.tif 000006
【０１６８】
表５から、本発明で規定する条件を満たす本発明例の試験番号１−２、試験番号１−３、試験番号２−６、試験番号３−１および試験番号４〜３７の鋼板は、いずれも厚肉であるにもかかわらず、−１０℃でのＫｃａが８０００Ｎ／ｍｍ1.5以上であって、Ｚ方向のアレスト特性に優れており、しかも、引張強度（ＴＳ）も４９０ＭＰａ以上という目標を達成していることが明らかである。
【０１６９】
これに対して、本発明で規定する条件から外れた比較例の試験番号の鋼板の場合、いずれも−１０℃でのＫｃａが８０００Ｎ／ｍｍ1.5に達しておらず、Ｚ方向のアレスト特性に劣るものである。しかも、その一部のものの引張強度（ＴＳ）は４９０ＭＰａ以上という目標に達しておらず引張特性にも劣っている。
【０１７０】
すなわち、試験番号１−１の鋼板は、鋼の化学組成が本発明で規定する条件を満たす鋼Ｎｏ．１を用いているにも拘わらず、その〔Ｎｚ／Ｎｃ〕が１．０１であって、本発明で規定する下限値を下回るため、−１０℃でのＫｃａは４８２２Ｎ／ｍｍ1.5と低く、Ｚ方向のアレスト特性に劣っている。
【０１７１】
試験番号１−４の鋼板は、鋼の化学組成が本発明で規定する条件を満たす鋼Ｎｏ．１を用いているにも拘わらず、板厚中心部における有効結晶粒の粒径が２７μｍであって、本発明で規定する上限値を上回るため、−１０℃でのＫｃａは７２５０Ｎ／ｍｍ1.5で目標の８０００Ｎ／ｍｍ1.5に達しておらず、Ｚ方向のアレスト特性に劣っている。
【０１７２】
試験番号２−１の鋼板は、鋼の化学組成が本発明で規定する条件を満たす鋼Ｎｏ．２を用いているにも拘わらず、その〔Ｎｚ／Ｎｃ〕が１．０２であって、本発明で規定する下限値を下回るため、−１０℃でのＫｃａは６６１０Ｎ／ｍｍ1.5と低く、Ｚ方向のアレスト特性に劣っている。
【０１７３】
試験番号２−２〜２−５の鋼板は、いずれも、鋼の化学組成が本発明で規定する条件を満たす鋼Ｎｏ．２を用いているにも拘わらず、板厚中心部における有効結晶粒の粒径がそれぞれ、３０μｍ、３０μｍ、３２μｍおよび４１μｍであって、本発明で規定する上限値を上回っている。このため、−１０℃でのＫｃａはそれぞれ、７１５０Ｎ／ｍｍ1.5、６５５０Ｎ／ｍｍ1.5、６２２０Ｎ／ｍｍ1.5および６９２０Ｎ／ｍｍ1.5であって、目標の８０００Ｎ／ｍｍ1.5に達しておらず、Ｚ方向のアレスト特性に劣っている。上記の試験番号の鋼板のうち、試験番号２−３および試験番号２−４の鋼板については、引張強度（ＴＳ）がそれぞれ、４５６ＭＰａと４６５ＭＰａであって、４９０ＭＰａ以上という目標に達しておらず引張特性にも劣っている。
【０１７４】
試験番号３−２の鋼板は、鋼の化学組成が本発明で規定する条件を満たす鋼Ｎｏ．３を用いているにも拘わらず、板厚中心部における有効結晶粒の粒径が３２μｍであって、本発明で規定する上限値を上回るため、−１０℃でのＫｃａは６７９０Ｎ／ｍｍ1.5で目標の８０００Ｎ／ｍｍ1.5に達しておらず、Ｚ方向のアレスト特性に劣っており、しかも、その引張強度（ＴＳ）は４８５ＭＰａであって、４９０ＭＰａ以上という目標に達しておらず引張特性にも劣っている。
【０１７５】
試験番号３８の鋼板は、鋼の化学組成が本発明で規定する条件から外れた鋼Ｎｏ．３８を用いており、しかも、板厚中心部における有効結晶粒の粒径が４５μｍであって、本発明で規定する上限値を上回るため、−１０℃でのＫｃａは６６３０Ｎ／ｍｍ1.5で目標の８０００Ｎ／ｍｍ1.5に達しておらず、Ｚ方向のアレスト特性に劣っている。
【０１７６】
試験番号３９の鋼板は、鋼の化学組成が本発明で規定する条件から外れた鋼Ｎｏ．３９を用いているため、−１０℃でのＫｃａは６７８０Ｎ／ｍｍ1.5で目標の８０００Ｎ／ｍｍ1.5に達しておらず、Ｚ方向のアレスト特性に劣っている。
【０１７７】
試験番号４０の鋼板は、鋼の化学組成が本発明で規定する条件から外れた鋼Ｎｏ．４０を用いており、しかも、板厚中心部における有効結晶粒の粒径が５９μｍであって、本発明で規定する上限値を上回るため、−１０℃でのＫｃａは７０５０Ｎ／ｍｍ1.5で目標の８０００Ｎ／ｍｍ1.5に達しておらず、Ｚ方向のアレスト特性に劣っている。
【０１７８】
試験番号４１の鋼板は、鋼の化学組成が本発明で規定する条件から外れた鋼Ｎｏ．４１を用いているため、−１０℃でのＫｃａは７２３０Ｎ／ｍｍ1.5で目標の８０００Ｎ／ｍｍ1.5に達しておらず、Ｚ方向のアレスト特性に劣っている。
【０１７９】
試験番号４２の鋼板は、鋼の化学組成が本発明で規定する条件から外れた鋼Ｎｏ．４２を用いており、しかも、板厚中心部における有効結晶粒の粒径が３５μｍであって、本発明で規定する上限値を上回るため、−１０℃でのＫｃａは６４９０Ｎ／ｍｍ1.5で目標の８０００Ｎ／ｍｍ1.5に達しておらず、Ｚ方向のアレスト特性に劣っている。
【０１８０】
試験番号４３の鋼板は、鋼の化学組成が本発明で規定する条件から外れた鋼Ｎｏ．４３を用いているため、−１０℃でのＫｃａは７６００Ｎ／ｍｍ1.5で目標の８０００Ｎ／ｍｍ1.5に達しておらず、Ｚ方向のアレスト特性に劣っている。
【産業上の利用可能性】
【０１８１】
以上のとおり、本発明のＺ方向のアレスト特性に優れた高強度厚肉鋼板は、工業的な規模での生産が容易であり、−１０℃において８０００Ｎ／ｍｍ1.5以上のＺ方向アレスト特性を有し、脆性き裂が発生した場合でも構造物全体の崩壊を阻止することが可能なため、各種の鋼構造物、特に、大型コンテナ船を始めとする商業用船舶の素材として用いることができる。そして、このＺ方向のアレスト特性に優れた高強度厚肉鋼板は、本発明の方法によって製造することができる。
【図面の簡単な説明】
【０１８２】
【図１】Ｃ断面における板厚１／４位置を中心とした部位での〔Ｎｚ／Ｎｃ〕をＥＢＳＰ装置を用いて求める方法の一例を説明する図である。
【図２】Ｚ方向のアレスト特性を評価するために行った混成型ＥＳＳＯ試験で用いた試験体について説明する図である。
【図１】
0005233303.tif 000007
【図２】
0005233303.tif 000008